(57)【特許請求の範囲】
【請求項１】
Ｃｕの純度が99.95〜99.995質量％である多結晶の圧延銅箔であって、水素を２０体積％以上含有し残部アルゴンの雰囲気中で１０００℃で１時間加熱前の走査電子顕微鏡による表面の元素分析を行って測定される直径が０．５μｍ以上の酸化物及び硫化物の合計個数が１５個/ｍｍ２以下であり、
水素を２０体積％以上含有し残部アルゴンの雰囲気中で１０００℃で１時間加熱前の断面のうち、圧延方向に平行で圧延面に垂直な断面であって、表面から１０μｍまでの深さで合計面積が３ｍｍ２となる領域を走査電子顕微鏡により元素分析を行ったとき、直径が０．５μｍ以上の酸化物及び硫化物の合計個数が１００個/ｍｍ２以下であるグラフェン製造用銅箔。
【請求項２】
Ｃｕの純度が99.95〜99.995質量％である多結晶の圧延銅箔であって、水素を２０体積％以上含有し残部アルゴンの雰囲気中で１０００℃で１時間加熱後の１ｍｍ２の表面をコンフォーカル顕微鏡で測定し、得られた表面の２次元画像のうち輪郭で囲まれた粒状の部分の高さプロファイルを逐一取得し、最も低い高さＤＭの位置から面方向でかつ圧延平行方向に±25μｍの範囲で最も高い部分の高さＤＳをベースライン高さとみなしたとき、凹部の深さｄｓ＝ＤＳ−ＤＭとし、
ｄｓが１．５μｍ以上のものを前記凹部とみなして計数したとき、前記凹部の個数が２０個/ｍｍ２以下であり、
水素を２０体積％以上含有し残部アルゴンの雰囲気中で１０００℃で１時間加熱後の１ｍｍ２の表面をコンフォーカル顕微鏡で測定し、得られた表面の２次元画像のうち輪郭で囲まれた粒状の部分の高さプロファイルを逐一取得し、最も高い高さＨＭの位置から面方向でかつ圧延平行方向に±25μｍの範囲で最も低い部分の高さＨＳをベースライン高さとみなしたとき、凸部の高さｄｔ＝ＨＭ−ＨＳとし、
ｄｔが１．５μｍ以上のものを前記凸部とみなして計数したとき、前記凸部の個数が１００個/ｍｍ２以下であるグラフェン製造用銅箔。
【請求項３】
ＪＩＳ-Ｈ３１００に規格するタフピッチ銅若しくはＪＩＳ-Ｈ３１００に規格する無酸素銅、又は該タフピッチ銅若しくは無酸素銅に対し、Ｓｎ及びＡｇの群から選ばれる１種以上の元素を0.050質量％以下含有する請求項１又は２に記載のグラフェン製造用銅箔。
【請求項４】
請求項１〜３のいずれかに記載のグラフェン製造用銅箔を用いたグラフェンの製造方法であって、
所定の室内に、加熱した前記グラフェン製造用銅箔を配置すると共に炭素含有ガスを供給し、前記グラフェン製造用銅箔の表面にグラフェンを形成するグラフェン形成工程と、
前記グラフェンの表面に転写シートを積層し、前記グラフェンを前記転写シート上に転写しながら、前記グラフェン製造用銅箔をエッチング除去するグラフェン転写工程と、を有するグラフェンの製造方法。
【発明の詳細な説明】
【技術分野】
【０００１】
本発明は、グラフェンを製造するための銅箔、及びグラフェンの製造方法に関する。
【背景技術】
【０００２】
グラファイトは平らに並んだ炭素６員環の層がいくつも積み重なった層状構造をもつが、その単原子層〜数原子層程度のものはグラフェン又はグラフェンシートと呼ばれる。グラフェンシートは独自の電気的、光学的及び機械的特性を有し、特にキャリア移動速度が高速である。そのため、グラフェンシートは、例えば、燃料電池用セパレータ、透明電極、表示素子の導電性薄膜、無水銀蛍光灯、コンポジット材、ドラッグデリバリーシステム（ＤＤＳ）のキャリアーなど、産業界での幅広い応用が期待されている。【０００３】
グラフェンシートを製造する方法として、グラファイトを粘着テープで剥がす方法が知られているが、得られるグラフェンシートの層数が一定でなく、大面積のグラフェンシートが得難く、大量生産にも適さないという問題がある。
そこで、シート状の単結晶グラファイト化金属触媒上に炭素系物質を接触させた後、熱処理することによりグラフェンシートを成長させる技術（化学気相成長(ＣＶＤ)法）が開発されている（特許文献１）。この単結晶グラファイト化金属触媒としては、Ｎｉ、Ｃｕ、Ｗなどの金属基板が記載されている。
同様に，NiやCuの金属箔やSi基板上に形成した銅層上に化学気相成長法でグラフェンを製膜する技術が報告されている．なお，グラフェンの製膜は１０００℃程度で行われる（非特許文献１）。
【先行技術文献】
【特許文献】
【０００４】
【特許文献１】特開２００９−１４３７９９号公報
【非特許文献】
【０００５】
【非特許文献１】SCIENCE Vol.324 (2009) P1312-1314
【発明の概要】
【発明が解決しようとする課題】
【０００６】
しかしながら、特許文献１のように単結晶の金属基板を製造することは容易でなく極めて高コストであり、又、大面積の基板が得られ難く、ひいては大面積のグラフェンシートが得難いという問題がある。一方，非特許文献１には、Ｃｕを基板として使用することが記載されているが，Cu箔上では短時間にグラフェンが面方向に成長せず，Si基板上に形成したCu層を焼鈍で粗大粒として基板としている。この場合、グラフェンの大きさはSi基板サイズに制約され，製造コストも高い。
ここで、銅がグラフェン成長の触媒として優れている理由は、銅が炭素をほとんど固溶しないためである。そして、銅が触媒として作用し炭化水素ガスの熱分解で生じた炭素原子は銅表面でグラフェンを形成する。さらに、グラフェンで覆われた部分の銅は触媒作用を失うため、その部分でさらに炭化水素ガスが熱分解することがなく、グラフェンが複数層になり難く、グラフェンの単層が得られる。従って、銅の単結晶はこの点でグラフェン製造用基板として優れているが、高価でサイズが限定されるため、大面積のグラフェンを製膜するには適さない。
一方で、銅箔は大面積化が容易であるが、本発明者が銅箔を基板としてグラフェンを製造したところ、グラフェンのシート抵抗が増大して品質が劣化することがわかった。
すなわち、本発明は、大面積のグラフェンを低コストで生産可能なグラフェン製造用銅箔及びそれを用いたグラフェンの製造方法の提供を目的とする。
【課題を解決するための手段】
【０００７】
すなわち、本発明のグラフェン製造用銅箔は、Ｃｕの純度が99.95〜99.995質量％である多結晶の圧延銅箔であって、水素を２０体積％以上含有し残部アルゴンの雰囲気中で１０００℃で１時間加熱前の走査電子顕微鏡による表面の元素分析を行って測定される直径が０．５μｍ以上の酸化物及び硫化物の合計個数が１５個/ｍｍ２以下であり、水素を２０体積％以上含有し残部アルゴンの雰囲気中で１０００℃で１時間加熱前の断面のうち、圧延方向に平行で圧延面に垂直な断面であって、表面から１０μｍまでの深さで合計面積が３ｍｍ２となる領域を走査電子顕微鏡により元素分析を行ったとき、直径が０．５μｍ以上の酸化物及び硫化物の合計個数が１００個/ｍｍ２以下である。
【０００９】
又、本発明のグラフェン製造用銅箔は、Ｃｕの純度が99.95〜99.995質量％である多結晶の圧延銅箔であって、水素を２０体積％以上含有し残部アルゴンの雰囲気中で１０００℃で１時間加熱後の１ｍｍ２の表面をコンフォーカル顕微鏡で測定し、得られた表面の２次元画像のうち輪郭で囲まれた粒状の部分の高さプロファイルを逐一取得し、最も低い高さＤＭの位置から面方向でかつ圧延平行方向に±25μｍの範囲で最も高い部分の高さＤＳをベースライン高さとみなしたとき、凹部の深さｄｓ＝ＤＳ−ＤＭとし、ｄｓが１．５μｍ以上のものを前記凹部とみなして計数したとき、前記凹部の個数が２０個/ｍｍ２以下であり、水素を２０体積％以上含有し残部アルゴンの雰囲気中で１０００℃で１時間加熱後の１ｍｍ２の表面をコンフォーカル顕微鏡で測定し、得られた表面の２次元画像のうち輪郭で囲まれた粒状の部分の高さプロファイルを逐一取得し、最も高い高さＨＭの位置から面方向でかつ圧延平行方向に±25μｍの範囲で最も低い部分の高さＨＳをベースライン高さとみなしたとき、凸部の高さｄｔ＝ＨＭ−ＨＳとし、ｄｔが１．５μｍ以上のものを前記凸部とみなして計数したとき、前記凸部の個数が１００個/ｍｍ２以下である。
【００１１】
本発明のグラフェン製造用銅箔において、ＪＩＳ-Ｈ３１００に規格するタフピッチ銅若しくはＪＩＳ-Ｈ３１００に規格する無酸素銅、又は該タフピッチ銅若しくは無酸素銅に対し、Ｓｎ及びＡｇの群から選ばれる１種以上の元素を0.050質量％以下含有することが好ましい。
【００１２】
本発明のグラフェンの製造方法は、前記グラフェン製造用銅箔を用い、所定の室内に、加熱した前記グラフェン製造用銅箔を配置すると共に炭素含有ガスを供給し、前記グラフェン製造用銅箔の表面にグラフェンを形成するグラフェン形成工程と、前記グラフェンの表面に転写シートを積層し、前記グラフェンを前記転写シート上に転写しながら、前記グラフェン製造用銅箔をエッチング除去するグラフェン転写工程と、を有する。
【発明の効果】
【００１３】
本発明によれば、大面積のグラフェンを低コストで生産可能とする銅箔が得られる。
【図面の簡単な説明】
【００１４】
【図１】本発明の実施形態に係るグラフェンの製造方法を示す工程図である。
【図２】銅箔表面のコンフォーカル顕微鏡像の一例を示す図である。
【図３】図２のＳ点（凹部に相当）の粒状部分の高さプロファイルを示す図である。
【図４】図２のＴ点（凸部に相当）の粒状部分の高さプロファイルを示す図である。
【図５】図２のコンフォーカル顕微鏡像の３次元画像を示す図である。
【図６】実施例６の試料の加熱前の表面及び断面のＳＥＭ像を示す図である。
【図７】実施例６の試料の加熱後の表面及び断面のＳＥＭ像を示す図である。
【図８】走査電子顕微鏡の面分析による酸素のマッピングを示す図である。
【発明を実施するための形態】
【００１５】
以下、本発明の実施形態に係るグラフェン製造用銅箔及びグラフェンの製造方法について説明する。なお、本発明において％とは、特に断らない限り、質量％を示すものとする。
【００１６】
＜第１の発明＞
第１の発明では、銅箔を、水素を２０体積％以上含有し残部アルゴンの雰囲気中で１０００℃で１時間加熱前の走査電子顕微鏡による表面の元素分析を行って測定される直径が０．５μｍ以上の酸化物及び硫化物の合計個数が１５個/ｍｍ２以下である。
本発明者は、銅箔を基板としてグラフェンを製造すると、グラフェンのシート抵抗が増大して品質が劣化する原因について検討し、銅箔上にグラフェンの成長を妨げる段差が存在することを見出した。つまり、グラフェンの炭素原子の結合はｎｍ単位であるのに対し、銅箔表面の凹凸はμｍレベルであるので、銅箔表面の凹凸（段差）が大きいとグラフェンの炭素原子の結合が切れ、シート抵抗が大きくなるものと考えられる。
そして、Ｃｕが99.995質量％を超える高純度の銅箔を用いれば、表面の段差が少なくて平滑な銅箔とすることができるが、高コストでサイズが限定される。
【００１７】
そして、本発明者は、銅箔を圧延製造する際の鋳造品に発生する酸化物や硫化物が、グラフェンの製造温度である１０００℃前後に加熱されると、膨れ、ヘコミ、ピットを生じて銅箔表面に凹凸が生じることを見出した。このようなことから、これら銅箔表面（又は銅箔内部）に存在する酸化物、硫化物の大きさと個数を制限することで高品質のグラフェンを製造することができる。
【００１８】
水素を２０体積％以上含有し残部アルゴンの雰囲気中で１０００℃で１時間加熱前の酸化物及び硫化物を規定する理由は、上記したように１０００℃前後に加熱されると、銅箔表面近傍に存在する酸化物及び硫化物が蒸発し、その際に表面を破壊して膨れ、ヘコミ、ピットを生じさせるからである。
又、酸化物及び硫化物として直径が０．５μｍ以上のものを測定する理由は、直径が０．５μｍ以上の酸化物及び硫化物は銅箔表面に凹凸を生じさせ易いからである。
ここで、直径は、図８に示すようにして求める。まず、銅箔表面の１ｍｍ×１ｍｍの視野につき、エネルギー分散型X線分析（ＥＤＸ）を備えた走査電子顕微鏡の面分析で酸素及び硫黄をマッピング観察する。図８は、酸素のマッピングを示す。次に、マッピング領域内で、酸素又は硫黄の濃度が最も高い部分（図８の符号Ｒ）を選び、その部分を跨いで長さ１０μｍのライン分析（図８の符号ＬＮ）を行う。これは、マッピングでは元素濃度の絶対値を正確に求めることが難しいのに対し、ライン分析は元素濃度の測定精度が高いためである。
そして、ライン分析において酸素又は硫黄の濃度が最も低い値を基準とし、この基準よりも5質量％濃度の高い部分の位置を、マッピングと照合し、マッピング領域内で基準よりも5質量％濃度の高い部分の色調を判定する。そして、この色調よりも濃度の高い部分（つまり、基準よりも5質量％以上濃度の高い部分）を酸化物または硫化物とみなした。そして、マッピング領域上で、上記基準よりも5質量％以上濃度の高い部分の集合（図８の輪郭Ｕ）を求め、これを酸化物または硫化物の領域とみなした。これら領域の最大長さＭと、その垂直方向の長さＴを測定してその平均値を求め、酸化物または硫化物の直径とした。直径が０．５μｍ以上の酸化物及び硫化物の合計個数が１５個/ｍｍ２以下である。
【００１９】
＜第２の発明＞
第２の発明では、銅箔を、水素を２０体積％以上含有し残部アルゴンの雰囲気中で１０００℃で１時間加熱前の断面のうち、圧延方向に平行で圧延面に垂直な断面であって、表面から１０μｍまでの深さで合計面積が３ｍｍ２）となる領域を走査電子顕微鏡により元素分析を行ったとき、直径が０．５μｍ以上の酸化物及び硫化物の合計個数が１００個/ｍｍ２以下である。
上記した第１の発明のように、銅箔中の酸化物や硫化物が１０００℃前後に加熱されて銅箔表面に凹凸が生じるが、この酸化物や硫化物は、銅箔断面からも測定することができる。
ここで、表面から１０μｍまでの深さを測定対象とした理由は、銅箔の表面から遠い内部に酸化物や硫化物が介在しても、銅箔表面に凹凸を生じ難いからである。酸化物及び硫化物の測定方法及び個数の計数方法は第１の発明と同一である。又、酸化物及び硫化物は銅箔内部に比較的均一に分散しているので、上記断面は、銅箔の任意の位置から取得してよい。
【００２０】
＜第３の発明＞
第３の発明では、水素を２０体積％以上含有し残部アルゴンの雰囲気中で１０００℃で１時間加熱後の銅箔表面に生じた凹凸を以下のように規定する。まず、水素を２０体積％以上含有し残部アルゴンの雰囲気中で１０００℃で１時間加熱後の銅箔表面（１ｍｍ２）をコンフォーカル（共焦点）顕微鏡で測定し、得られた表面の２次元画像のうち、輪郭で囲まれた粒状の部分につき、高さ方向の情報を逐一求めた。コンフォーカル顕微鏡のソフトウェア上、２次元画像の所定位置を指定すると、その位置の高さ情報が出力可能になっている。
図２は、銅箔表面のコンフォーカル顕微鏡像の一例を示す２次元画像である。図２のＳ点（凹部に相当）の粒状部分の高さプロファイルを図３に示す。凹部の深さｄｓは、最も低い高さＤＭの位置から面方向でかつ圧延平行方向に±25μｍの範囲で、最も高い部分の高さＤＳをベースライン高さとみなし、ｄｓ＝ＤＳ−ＤＭで求めた。
【００２１】
そして、ｄｓが１．５μｍ以上のものを凹部とみなして計数する。凹部の個数が２０個/ｍｍ２以下であることが必要である。
凹部の個数が２０個/ｍｍ２を超えると、銅箔表面の凹凸が顕著になって高品質のグラフェンを製造することが困難になる。
【００２２】
＜第４の発明＞
第４の発明では、水素を２０体積％以上含有し残部アルゴンの雰囲気中で１０００℃で１時間加熱後の銅箔表面に生じた凹凸を以下のように規定する。まず、第３の発明と同様に、１０００℃で１時間加熱後の銅箔表面（１ｍｍ２）をコンフォーカル（共焦点）顕微鏡で測定し、得られた表面の２次元画像のうち、輪郭で囲まれた粒状の部分につき、高さ方向の情報を逐一求めた。
図２は、銅箔表面のコンフォーカル顕微鏡像の一例を示す。図２のＴ点（凸部に相当）の粒状部分の高さ情報を図４に示す。凸部の高さｄｔは、最も高い高さＨＭの位置から面方向でかつ圧延平行方向に±25μｍの範囲で、最も低い部分の高さＨＳをベースライン高さとみなし、ｄｔ＝ＨＭ−ＨＳで求めた。
【００２３】
そして、ｄｔが１．５μｍ以上のものを凸部とみなして計数する。凸部の個数が１００個/ｍｍ２以下であることが必要である。
凸部の個数が１００個/ｍｍ２を超えると、銅箔表面の凹凸が顕著になって高品質のグラフェンを製造することが困難になる。
【００２４】
なお、ｄｓの最大値は１４μｍ以下が好ましく、１０μｍ以下がより好ましく、６μｍ以下が最も好ましい。ｄｔの最大値は１６μｍ以下が好ましく、１０μｍ以下がより好ましく、６μｍ以下が最も好ましい。
【００２５】
＜銅箔の組成＞
銅箔としては、ＪＩＳ-Ｈ３１００に規格するタフピッチ銅（ＴＰＣ）、又はＪＩＳ-Ｈ３５１０若しくはＪＩＳ−Ｈ３１００に規格する無酸素銅（ＯＦＣ）を好適に用いることができる。
又、これらタフピッチ銅又は無酸素銅に対し、Ｓｎ及びＡｇの群から選ばれる１種以上の元素を0.050質量％以下含有する組成を用いることもできる。上記元素を含有すると、銅箔の強度が向上し適度な伸びを有すると共に、結晶粒径を大きくすることができる。上記元素の含有割合が0.050質量％を超えると強度は更に向上するものの、伸びが低下して加工性が悪化すると共に結晶粒径の成長が抑制される場合がある。より好ましくは上記元素の含有割合が0.040質量％以下である。
なお、上記元素の含有割合の下限は特に制限されないが、例えば上記元素の含有割合を0.001質量％以上とすることができ、又は0.005質量％以上とすることができる。上記元素の含有割合が0.001質量％未満であると、含有割合が小さいためその含有割合を制御することが困難になる場合がある。
【００２６】
銅箔のＣｕ純度が99.95〜99.995質量％であることが好ましい。銅箔の純度が99.95質量％未満であると、上記したように、銅箔表面に酸化物や硫化物が介在し易くなって銅箔表面の凹凸が大きくなる場合がある。一方、銅箔中のＣｕ純度を高くすると製造コストが高くなると共に、強度が低下して箔の製造が難しくなり、大面積化が困難になる。このようなことから、銅箔中のＣｕの純度が99.995質量％以下であることが好ましい。
【００２７】
＜銅箔の厚み＞
銅箔の厚みは特に制限されないが、一般的には５〜１５０μｍである。さらに、ハンドリング性を確保しつつ、後述するエッチング除去を容易に行うため、銅箔の厚みを12〜50μｍとすると好ましい。銅箔の厚みが12μｍ未満であると、破断し易くなってハンドリング性に劣り、厚みが50μｍを超えるとエッチング除去がし難くなる場合がある。
【００２８】
＜グラフェン製造用銅箔の製造＞
本発明の実施形態に係るグラフェン製造用銅箔は、例えば以下のようにして製造することができる。まず、所定の組成の銅インゴットを製造し、熱間圧延を行った後、焼鈍と冷間圧延を繰り返し、圧延板を得る。この圧延板を焼鈍して再結晶させ，所定の厚みまで圧下率を８０〜９９．９％（好ましくは８５〜９９．９％、更に好ましくは９０〜９９．９％）として最終冷間圧延して銅箔を得る。
【００２９】
ここで、最終冷間圧延の最終パスと最終冷間圧延の最終パスの１つ前のパスの両方の油膜当量をいずれも１８０００以下とすると、銅箔表面が平滑になるので好ましい。
銅箔表面が平滑であると、焼鈍した場合の結晶粒の成長にとって好ましい。そして、銅箔表面の平滑さの程度は銅箔表面の光沢度で表すことができる。具体的には、圧延時の現象として、ロールと材料の間に導入される油膜が厚いと圧延加工表面にオイルピット（凹凸）を生じるが、油膜が薄ければ材料表面で圧延ロールと接触する面積が増えて自由変形が制限され、オイルピットが発達せず、圧延ロールの平滑な表面プロフィルが転写され、平滑な表面が形成される。このようなことから、油膜を薄くする指標として、油膜当量を１８０００以下とするとよい。油膜当量が１８０００を超えると、銅箔表面のベース粗さが２０μｍを超えることがある。
【００３０】
油膜当量は下記式で表される。
（油膜当量）＝｛（圧延油粘度、４０℃の動粘度；cSt）×（圧延速度；ｍ／分）｝／｛（材料の降伏応力；ｋｇ／ｍｍ2）×（ロール噛込角；rad）｝
油膜当量を１８０００以下とするためには、圧延油粘度（４０℃の動粘度）を低く、圧延速度も低く、ロール噛込角（圧下量に対応する）は大きいことが好ましい。例えば、ロール直径２５０ｍｍ以下で表面粗さＲａrollが０．１μｍ以下（好ましくは０．０１〜０．０４μｍ、更に好ましくは０．０１〜０．０２μｍ）に調整された圧延ロールにより、粘度が３〜８ｃＳｔ（好ましくは３〜５ｃＳｔ、更に好ましくは３〜４ｃＳｔ）の圧延油を使用し、圧延速度１００〜５００ｍ／分（好ましくは２００〜４５０ｍ／分、更に好ましくは２５０〜４００ｍ／分）、パス毎の圧下率１０〜６０％が挙げられる。又、ロール噛込角は、例えば０．００１〜０．０４ｒａｄ、好ましくは０．００２〜０．０３ｒａｄ、更に好ましくは０．００３〜０．０３ｒａｄである。
【００３１】
圧延ロールの表面粗さＲａrollが０．１μｍを超えるとロール表面の凹凸が転写され、材料表面の平滑性が損なわれる。上記条件で圧延することで、オイルピットのない表面平坦部の面積を広くできる。圧延油の粘度が８ｃＳｔを超えると油膜当量が大きくなり表面光沢が得られず、一方、３ｃＳｔ未満であると圧延抵抗が大きくなり圧下率を上げることができない。圧延速度５００ｍ／分を超えると導入油量が増えるため光沢度が低下し、一方、１００ｍ／分未満であると充分な圧下量がとれず、また生産性の観点から不都合である。
圧下率が９９．９％を超えると加工硬化がすすむため変形能力がなくなり最終パスの圧下率が確保できなくなり、一方、８０％未満であると圧延集合組織が発達せず、表面平滑性が得られない。ロール噛込角が０．０４ｒａｄを超えるとロール周速度と材料速度との差が大きくなり、材料表面の平滑性が損なわれる。一方、０．００２ｒａｄ未満であると圧延ロールと被圧延材料間に入り、潤滑の役割をする油の量が多く、光沢が低下する。
パス毎の圧下率は、例えば２０〜４０％、好ましくは２０〜３５％、更に好ましくは２５〜３５％である。圧下率が３５％を超えるオイルピットが発生し、光沢度が低下する。一方、２０％未満であるとパス数が増えるために生産性が悪化する。
【００３２】
又、銅箔の表面を平滑にする別の方法として、最終冷間圧延中の材料温度を高くする方法がある．材料温度を高くすると転位の回復が起こり，銅箔表面が平滑になる。材料温度としては油の潤滑性が損なわれたり,銅箔が再結晶する温度では意味がなく，１２０℃以下，好ましくは１００℃以下であればよい。また、材料温度が５０℃以下では銅箔表面が平滑になる効果はほとんどない。
【００３３】
＜銅箔の６０度光沢度＞
銅箔の圧延平行方向及び圧延直角方向の６０度光沢度（ＪＩＳ  Ｚ  ８７４１）が共に４００％以上であることが好ましく、500％以上であることが更に好ましい。
後述するように、本発明のグラフェン製造用銅箔を用いてグラフェンを製造した後、銅箔から転写シートへグラフェンを転写する必要があるが、銅箔の表面が粗いと転写がし難く、グラフェンが破損する場合がある。そこで、銅箔の表面凹凸が平滑であることが好ましい。
なお、圧延平行方向及び圧延直角方向の６０度光沢度の上限は特に制限されないが、５００％未満とすれば銅箔の製造時に圧延加工度等の製造条件を厳密に規定しなくてもよく、製造の自由度が高くなるので好ましい。又、圧延平行方向及び圧延直角方向の６０度光沢度の上限は実用上、８００％程度である。
【００３４】
＜平均結晶粒径＞
又、最終冷間圧延後の銅箔を、水素を２０体積％以上含有し残部アルゴンの雰囲気中で１０００℃で１時間加熱することで、銅箔も加熱され、銅箔の平均結晶粒径が１００μｍ以上に成長する。
銅箔の平均結晶粒径が１００μｍより小さいと、グラフェンを成長させる際の障害となり、面方向にグラフェンが成長し難くなる場合がある。
なお、水素を２０体積％以上含有し残部アルゴンの雰囲気中で１０００℃で１時間の加熱は、グラフェンを製造する際、グラフェン製造用銅箔を炭素含有ガスの分解温度以上に加熱する条件を模したものである。
又、平均結晶粒径は、ＪＩＳ  Ｈ０５０１の切断法により、銅箔を測定する。
【００３５】
以上のように規定したグラフェン製造用銅箔を用いることで、大面積のグラフェンを低コストで、かつ高い歩留りで生産することができる。
【００３６】
＜グラフェン製造用銅箔の製造＞
本発明の実施形態に係るグラフェン製造用銅箔は、例えば以下のようにして製造することができる。まず、例えばタフピッチ銅（ＪＩＳ-Ｈ３１００）や、無酸素銅（ＪＩＳ-Ｈ３１００）をそのまま用いるか、必要に応じて所定元素を添加し、純度が99.95質量％以上の銅インゴットを製造する。このインゴットを熱間圧延を行った後、焼鈍と冷間圧延を繰り返し、圧延板を得る。この圧延板を焼鈍して再結晶させ，所定の厚みまで圧下率を８０〜９９．９％（好ましくは８５〜９９．９％、更に好ましくは９０〜９９．９％）として最終冷間圧延して銅箔を得る。
【００３７】
＜グラフェンの製造方法＞
次に、図１を参照し、本発明の実施形態に係るグラフェンの製造方法について説明する。
まず、室（真空チャンバ等）１００内に、上記した本発明のグラフェン製造用銅箔１０を配置し、グラフェン製造用銅箔１０をヒータ１０４で加熱すると共に、室１００内を減圧又は真空引きする。そして、ガス導入口１０２から室１００内に炭素含有ガスＧを供給する（図１（ａ））。炭素含有ガスＧとしては、二酸化炭素、一酸化炭素、メタン、エタン、プロパン、エチレン、アセチレン、アルコール等が挙げられるがこれらに限定されず、これらのうち１種又は２種以上の混合ガスとしてもよい。又、グラフェン製造用銅箔１０の加熱温度は炭素含有ガスＧの分解温度以上とすればよく、例えば１０００℃以上とすることができる。又、室１００内で炭素含有ガスＧを分解温度以上に加熱し、分解ガスをグラフェン製造用銅箔１０に接触させてもよい。そして、グラフェン製造用銅箔１０の表面に分解ガス（炭素ガス）が接触し、グラフェン製造用銅箔１０の表面にグラフェン２０を形成する（図１（ｂ））。
【００３８】
そして、グラフェン製造用銅箔１０を常温に冷却し、グラフェン２０の表面に転写シート３０を積層し、グラフェン２０を転写シート３０上に転写する。次に、この積層体をシンクロール１２０を介してエッチング槽１１０に連続的に浸漬し、グラフェン製造用銅箔１０をエッチング除去する（図１（ｃ））。このようにして、所定の転写シート３０上に積層されたグラフェン２０を製造することができる。
さらに、グラフェン製造用銅箔１０が除去された積層体を引き上げ、グラフェン２０の表面に基板４０を積層し、グラフェン２０を基板４０上に転写しながら、転写シート３０を剥がすと、基板４０上に積層されたグラフェン２０を製造することができる。
【００３９】
転写シート３０としては、各種樹脂シート（ポリエチレン、ポリウレタン等のポリマーシート）を用いることができる。グラフェン製造用銅箔１０をエッチング除去するエッチング液としては、例えば硫酸溶液、過硫酸ナトリウム溶液、過酸化水素、及び過硫酸ナトリウム溶液又は過酸化水素に硫酸を加えた溶液を用いることができる。又、基板４０としては、例えばSi、 SiC、Ni又はNi合金を用いることができる。
【実施例】
【００４０】
＜試料の作製＞
表１に示す組成の銅インゴットを製造し、８００〜９００℃で熱間圧延を行った後、300〜700℃の連続焼鈍ラインで焼鈍と冷間圧延を１回繰り返して1〜2ｍｍ厚の圧延板を得た。この圧延板を600〜800℃の連続焼鈍ラインで焼鈍して再結晶させ，7〜50μmの厚みまで圧下率を９５〜９９.７％として最終冷間圧延し、各実施例、比較例の銅箔を得た。
なお、各実施例及び比較例４、５で用いたタフピッチ銅（ＴＰＣ）は、シャフト炉で原料を溶解する工程における加熱ガス中の酸素濃度を低くして製造した。このとき、加熱ガス中の酸素濃度の指標として、一酸化炭素濃度を測定し、一酸化炭素濃度を２〜７％とした。
また、比較例１〜３で用いたタフピッチ銅は、シャフト炉における加熱ガス中の一酸化炭素濃度を０．５〜１．５％とした。
なお、一酸化炭素濃度および酸素濃度の制御は、燃料ガス中へ供給する空気の流量を制御することで変化させた。【００４１】
ここで、最終冷間圧延の最終パスと最終冷間圧延の最終パスの１つ前のパスの両方の油膜当量をいずれも表１に示す値に調整した。
油膜当量は下記式で表される。
（油膜当量）＝｛（圧延油粘度、４０℃の動粘度；cSt）×（圧延速度；ｍ／分）｝／｛（材料の降伏応力；ｋｇ／ｍｍ2）×（ロール噛込角；rad）｝【００４２】
なお、Ｃｕ純度が99.9999%の銅箔（参考例１）については、99.99999%以上の銅を原料に真空中で再溶解し、真空中で厚み30mm、幅100mmの鋳型に鋳造し、得られたインゴットは、表面を機械加工後に酸洗して、圧延と熱処理とを繰り返し３５μm厚みに圧延した。Ｃｕ純度が99.999%の銅箔（参考例２）については、99.9999%の銅原料を真空中で再溶解し、インゴットを鋳造した。その後は、参考例１と同様に作製した。【００４３】
＜表面粗さ（Ｒａ，Ｒｚ，Ｓｍ）の測定＞
各実施例及び比較例の銅箔の最終冷間圧延後、及び水素を２０体積％以上含有し残部アルゴンの雰囲気中で１０００℃で１時間加熱後の表面粗さを測定した。
コンフォーカル顕微鏡（レーザーテック社製、型番：HD100D）で1ｍｍ×1mmの測定視野につき、ＪＩＳ−Ｂ０６０１に準拠した算術平均粗さ（Ｒａ；μｍ）と最大断面高さ（Ｒｔ；μｍ）を測定した。なお、Ｓｍは表面性状を輪郭曲線方式で表すＪＩＳ Ｂ０６０１−２００１（ＩＳＯ４２８７−１９９７準拠）において、凹凸の「凹凸の平均間隔」と規定されており、基準長さ内での各凹凸の輪郭長さの平均をいう。【００４４】
＜表面の酸化物及び硫化物の個数＞
未加熱の銅箔表面の1ｍｍ×1ｍｍの測定視野につき、エネルギー分散型X線分析（ＥＤＸ）を備えた走査電子顕微鏡を用い、上記した方法で直径０．５μｍ以上の酸化物、硫化物の個数を測定した。
＜断面の酸化物及び硫化物の個数＞
また、未加熱の銅箔につき、圧延方向に平行で、圧延面に垂直な任意の断面を作成し、表面から１０μｍまでの深さで合計面積が３ｍｍ２となる領域を走査電子顕微鏡により元素分析を行い、上記した方法で直径０．５μｍ以上の酸化物、硫化物の個数を測定した。【００４５】
＜表面の凹部及び凸部の個数＞
水素を２０体積％以上含有し残部アルゴンの雰囲気中で１０００℃で１時間加熱後の銅箔表面（１ｍｍ２）をコンフォーカル（共焦点）顕微鏡（レーザーテック社製、型番：HD100D、解析ソフト：ＬＭ ｅｙｅ（レーザーテック社製）、スキャンタイマー：60sec）で測定し、得られた表面の２次元画像のうち、輪郭で囲まれた粒状の部分につき、高さ方向の情報を逐一求めた。コンフォーカル顕微鏡のソフトウェア上、２次元画像の所定位置を指定すると、その位置の高さ情報が出力可能になっている。
図２は、銅箔表面のコンフォーカル顕微鏡像の一例を示す。図２のＳ点（凹部に相当）の粒状部分の高さプロファイルを図３に示す。凹部の深さｄｓは、最も低い高さＤＭの位置から面方向でかつ圧延平行方向に±25μｍの範囲で、最も高い部分の高さＤＳをベースライン高さとみなし、ｄｓ＝ＤＳ−ＤＭで求めた。図２のＴ点（凸部に相当）の粒状部分の高さ情報を図４に示す。凸部の高さｄｔは、最も高い高さＨＭの位置から面方向でかつ圧延平行方向に±25μｍの範囲で、最も低い部分の高さＨＳをベースライン高さとみなし、ｄｔ＝ＨＭ−ＨＳで求めた。
そして、ｄｓ、ｄｔが１．５μｍ以上のものを、それぞれ凹部、凸部とみなして計数した。【００４６】
＜グラフェンの製造＞
各実施例のグラフェン製造用銅箔（縦横100X100ｍｍ）を赤外線イメージ炉内の石英管(3インチ)の内壁に巻き、真空引き（圧力：0.2Torr）した。次に、この石英管内に水素とアルゴンの混合ガスを流しながら赤外線イメージ炉を1000℃に加熱し、さらにメタンガス（供給ガス流量：10〜100cc/min）を流し、１時間保持して反応させた。
グラフェンが表面に成長した銅箔のグラフェン側にPETフィルムを張り合わせ、銅箔を酸でエッチング除去した後、四探針法でグラフェンのシート抵抗を測定した。なお、反応時間は予め反応時間とシート抵抗との関係を調査し、シート抵抗が安定するために必要な時間とした。
グラフェンのシート抵抗が４００Ω／□以下であれば、実用上問題はない。【００４７】
得られた結果を表１、表２に示す。なお、表中のＴＰＣは、ＪＩＳ-Ｈ３１００に規格するタフピッチ銅を表し、ＯＦＣはＪＩＳ-Ｈ３１００に規格する無酸素銅を表す。従って、「ＯＦＣ＋Ｓｎ１２００ｐｐｍ」は、ＪＩＳ-Ｈ３１００に規格する無酸素銅にＳｎを１２００ｗｔｐｐｍ添加したことを表す。【００４８】
【表１】
0005959510.tif 000002
【００４９】
【表２】
0005959510.tif 000003
【００５０】
表１、表２から明らかなように、表面の酸化物及び硫化物の合計個数が１５個/ｍｍ２以下、断面の酸化物及び硫化物の合計個数が１００個/ｍｍ２以下、凹部の個数が２０個/ｍｍ２以下、凸部の個数が１００個/ｍｍ２以下である各実施例の場合、グラフェンのシート抵抗が４００Ω／□以下となり、品質が優れていた。【００５１】
一方、表面の酸化物及び硫化物の合計個数が１５個/ｍｍ２を超え、断面の酸化物及び硫化物の合計個数が１００個/ｍｍ２を超え、凹部の個数が２０個/ｍｍ２を超え、又は凸部の個数が１００個/ｍｍ２を超えた各比較例の場合、グラフェンのシート抵抗が４００Ω／□を超え、グラフェンの品質が劣った。
なお、参考例１，２は、高純度（99.999質量％以上）の銅を真空溶解により不純物量を低下させて製造した銅箔であり、表面の酸化物及び硫化物の合計個数が１５個/ｍｍ２以下であるが、高コストであり、広幅の銅箔を製造するのが難しく、実用性に乏しい。【００５２】
なお、図５は、図２のコンフォーカル顕微鏡像の３次元画像を示す。
又、図６（ａ）は、実施例６の試料の加熱前の表面のＳＥＭ像を示し、図６（ｂ）はその断面ＳＥＭ像を示す。酸化物の検出部分（符号Ａ）の断面を見ると、酸化物が表面よりやや内部に介在していることがわかる。
図７（ａ）は、実施例６の試料の加熱後の表面のＳＥＭ像を示し、図７（ｂ）はその断面ＳＥＭ像を示す。凸部（符号Ｂ）の検出部分の断面を見ると、酸化物が還元されて加熱で蒸発して表面に銅箔材料が隆起していることがわかる。
【符号の説明】
【００５３】
１０                          グラフェン製造用銅箔
２０                          グラフェン
３０                          転写シート
【図１】
0005959510.tif 000004
【図３】
0005959510.tif 000005
【図４】
0005959510.tif 000006
【図２】
0005959510.tif 000007
【図５】
0005959510.tif 000008
【図６】
0005959510.tif 000009
【図７】
0005959510.tif 000010
【図８】
0005959510.tif 000011